(57)【特許請求の範囲】
【請求項１】
２つの電極間に挟持された有機物層を有する有機エレクトロルミネッセンス素子において、該有機物層の少なくとも１層に、分子内に少なくとも１つの芳香族基で置換されたホウ素原子と少なくとも１つの芳香族基で置換された窒素原子とを併せ持つ化合物である下記一般式（VIII）で表される化合物を含有することを特徴とする有機エレクトロルミネッセンス素子。
【化ａ】
0004428772.tif 000031
〔式中、Ａｒ１及びＡｒ２は各々独立に置換又は無置換のアリール基を表し、Ａｒ１及びＡｒ２は直接又は置換基を介して互いに結合してＡｒ１及びＡｒ２と結合したホウ素原子と共に縮合環を形成していてもよい。Ｑ１は置換又は無置換のフェニレン基、ビフェニレン基、下記一般式（VI）または下記一般式（VII）で表される基を表し、ｎ１は１を表す。〕
【化Ｂ】
0004428772.tif 000032
〔式中、ｎ３は１または２、ｎ４は１乃至３の整数を表す。〕
【発明の詳細な説明】
【０００１】
【発明の属する技術分野】
本発明は、有機エレクトロルミネッセンス素子材料および有機エレクトロルミネッセンス（以下有機ＥＬとも略記する）素子に関し、更に詳しくは、発光輝度に優れた有機ＥＬ素子材料および有機ＥＬ素子に関する。
【０００２】
【従来の技術】
従来、無機エレクトロルミネッセンス素子は平面型光源として使用されてきたが該発光素子を駆動させるためには交流の高電圧が必要である。最近開発された、有機エレクトロルミネッセンス素子は、蛍光性有機化合物を含む薄膜を、陰極と陽極で挟んだ構成を有し、前記薄膜に電子及び正孔を注入して再結合させることにより励起子（エキシトン）を生成させ、このエキシトンが失活する際の光の放出（蛍光・燐光）を利用して発光する素子であり、数Ｖ〜数十Ｖ程度の低電圧で発光が可能であり、自己発光型であるために視野角依存性に富み、視認性が高く、薄膜型の完全固体素子であるために省スペース、携帯性等の観点から注目されている。
【０００３】
これまで、様々な有機ＥＬ素子が報告されている。たとえば、Ａｐｐｌ．Ｐｈｙｓ．Ｌｅｔｔ．，Ｖｏｌ．５１、９１３頁あるいは特開昭５９−１９４３９３号に記載の正孔注入層と有機発光体層とを組み合わせたもの、特開昭６３−２９５６９５号に記載の正孔注入層と電子注入輸送層とを組み合わせたもの、Ｊｐｎ．Ｊｏｕｒｎａｌ  ｏｆ  Ａｐｐｌｉｅｄ  Ｐｈｉｓｙｃｓ，ｖｏｌ．１２７，Ｎｏ．２第２６９〜２７１頁に記載の正孔移動層と発光層と電子移動層とを組み合わせたものがそれぞれ開示されている。しかしながら、より高輝度な素子が求められており、エネルギー変換効率、発光量子効率の更なる向上が期待されている。
【０００４】
また、発光寿命が短い問題点が指摘されている。こうした経時での輝度劣化の要因は完全には解明されていないが発光中のエレクトロルミネッセンス素子は自ら発する光、及びその時に発生する熱などによって薄膜を構成する有機化合物自体の分解、薄膜中での有機化合物の結晶化等、有機ＥＬ素子材料である有機化合物に由来する要因も指摘されている。
【０００５】
【発明が解決しようとする課題】
本発明の目的は、高輝度に発光する有機エレクトロルミネッセンス素子材料および有機エレクトロルミネッセンス素子を提供することにある。
【０００６】
【課題を解決するための手段】
本発明の上記目的は、下記構成により達成された。
【０００７】
（１）  ２つの電極間に挟持された有機物層を有する有機エレクトロルミネッセンス素子において、該有機物層の少なくとも１層に、分子内に少なくとも１つの芳香族基で置換されたホウ素原子と少なくとも１つの芳香族基で置換された窒素原子とを併せ持つ化合物である下記一般式（VIII）で表される化合物を含有することを特徴とする有機エレクトロルミネッセンス素子。
【化ｃ】
0004428772.tif 000002
〔式中、Ａｒ１及びＡｒ２は各々独立に置換又は無置換のアリール基を表し、Ａｒ１及びＡｒ２は直接又は置換基を介して互いに結合してＡｒ１及びＡｒ２と結合したホウ素原子と共に縮合環を形成していてもよい。Ｑ１は置換又は無置換のフェニレン基、ビフェニレン基、下記一般式（VI）または下記一般式（VII）で表される基を表し、ｎ１は１を表す。〕
【化ｄ】
0004428772.tif 000003
〔式中、ｎ３は１または２、ｎ４は１乃至３の整数を表す。〕
【００２３】
以下に、本発明の一般式（VIII）で表される化合物について説明する。前記一般式（VIII）において、Ａｒ１及びＡｒ２は各々独立に置換基を有していてもよいアリール基であり、フェニル、ナフチル、アントリル、アズリル、アセナフテニル、フルオレニル、フェナントリル、インデニル、ピレニル、ビフェニル、ピリジル、ピリミジル、フラニル、ピロニル、イミダゾリル、ピラゾリル、１，２，４−トリアゾリル、１，２，３−トリアゾリル、オキサゾリル、チアゾリル、イソオキサゾリル、イソチアゾリル、フラジル、チオフェニル、キノリル、ベンゾフラニル、ベンゾチオフェニル、インドリル、カルバゾリル、ベンゾオキサゾリル、キノキサリル、ベンゾイミダゾリル、ピラゾリル、ジベンゾフラニル、ジベンゾチオフェニル等を示し、これらのアリール基は更にハロゲン原子、水酸基、シアノ基、ニトロ基、アルキル基、アリール基、アルコキシ基、アミノ基等で置換されていてもよい。Ａｒ１及びＡｒ２は直接又は置換基を介して互いに結合してＡｒ１及びＡｒ２と結合したホウ素原子と共に縮合環を形成していてもよい。Ｑ１は置換又は無置換のフェニレン基、ビフェニレン基、前記一般式（VI）または一般式（VII）で表される基を表し、ｎ１は１を表す。前記一般式（VI）、一般式（VII）中、ｎ３は１または２、ｎ４は１乃至３の整数を表す。
【００２４】
また、Ａｒ１とＡｒ２の置換基は各々互いに結合してそれらと結合したホウ素原子との間で縮合環を形成していてもよく、具体的には下記のような構造をとっていてもよい。
【化ｅ】
0004428772.tif 000004
【００２８】
Ｑ１は、フェニレン基、ビフェニレン基、一般式（VI）または一般式（VII）
【００２９】
【化１３】
0004428772.tif 000005
【００３０】
式中、ｎ３は１または２、ｎ４は１乃至３の整数を表す。
【００３１】
で表される基等を示すが、これらの基はさらに置換基を有していてもよく、置換基としては、アルキル基（例えばメチル基、エチル基、イソプロピル基、ヒドロキシエチル基、メトキシメチル基、トリフルオロメチル基、ｔ−ブチル基等）、シクロアルキル基（例えばシクロペンチル基、シクロヘキシル基等）、アラルキル基（例えばベンジル基、２−フェネチル基等）、前記Ａｒ1〜Ａｒ2と同義のアリール基（例えばフェニル基、ナフチル基、ｐ−トリル基、ｐ−クロロフェニル基等）、アルコキシ基（例えばメトキシ基、エトキシ基、イソプロポキシ基、ｎ−ブトキシ基等）、アリールオキシ基（例えばフェノキシ基等）等が挙げられる。これらの基はさらに置換されていてもよく、前記置換基としては、ハロゲン原子、水素原子、トリフルオロメチル基、シアノ基、ニトロ基、アルキル基、アリール基、アルコキシ基、アリールオキシ基、アルキルチオ基、ジアルキルアミノ基、ジベンジルアミノ基、ジアリールアミノ基等が挙げられる。
【００３２】
以下に、本発明における一般式（VIII）で表される化合物および参考となる化合物の具体例を示すが、本発明はこれらに限定されるものではない。
【００３３】
【化１４】
0004428772.tif 000006
【００３４】
【化１５】
0004428772.tif 000007
【００３５】
【化１６】
0004428772.tif 000008
【００３６】
【化１７】
0004428772.tif 000009
【００３７】
【化１８】
0004428772.tif 000010
【００３８】
【化１９】
0004428772.tif 000011
【００３９】
【化２０】
0004428772.tif 000012
【００４０】
【化２１】
0004428772.tif 000013
【００４１】
【化２２】
0004428772.tif 000014
【００４２】
【化２３】
0004428772.tif 000015
【００４３】
【化２４】
0004428772.tif 000016
【００４４】
【化２５】
0004428772.tif 000017
【００４５】
【化２６】
0004428772.tif 000018
【００４６】
【化２７】
0004428772.tif 000019
【００４７】
【化２８】
0004428772.tif 000020
【００４８】
【化２９】
0004428772.tif 000021
【００４９】
【化３０】
0004428772.tif 000022
【００５０】
【化３１】
0004428772.tif 000023
【００５３】
以下に例示化合物の合成例を示す。
【００５４】
化合物Ｉ−１の合成
【００５５】
【化３４】
0004428772.tif 000024
【００５６】
塩化メチレン１２０ｍｌにトリフェニルアミン８．８４ｇを加え、室温で臭素６．３３ｇを滴下し、１時間撹拌した。反応溶液を濃縮後、カラムクロマトグラフィーで精製することで、モノブロモ体を７．３６ｇ得た。これを窒素雰囲気下テトラヒドロフラン１０ｍｌに溶かし、−７８℃に冷却下、ｎ−ブチルリチウムの１．６Ｍヘキサン溶液（１５．６ｍｌ）を加え、３０分間撹拌した。ここにフルオロ−ビス−（２，４，６−トリメチル−フェニル）−ボラン６．７０ｇを加え、室温にして１時間撹拌した。反応溶液をエーテルで抽出し、カラムクロマトグラフィーで精製することで、目的物を４．７０ｇ得た。ＮＭＲおよびマススペクトルにより、目的化合物Ｉ−１であることを確認した。
【００５７】
化合物Ｉ−２６の合成
【００５８】
【化３５】
0004428772.tif 000025
【００５９】
化合物Ｉ−２６は文献Ｄｏｔｙ，Ｊ．Ｃ．ｅｔ  ａｌ．；Ｊ．Ｏｒｇａｎｏｍｅｔ．Ｃｈｅｍ．，３８，１９７２；２２９−２３６；に記載の方法で合成した。
【００６０】
本発明において有機ＥＬ素子は、基本的には一対の電極の間に発光層を挾持し、必要に応じ正孔注入層や電子注入層を介在させた構造を有する。
【００６１】
具体的には、
（ｉ）陽極／発光層／陰極
（ii）陽極／正孔注入層／発光層／陰極
（iii）陽極／発光層／電子注入層／陰極
（iv）陽極／正孔注入層／発光層／電子注入層／陰極
などの構造がある。
【００６２】
上記発光層は（１）電界印加時に、陽極又は正孔注入層により正孔を注入することができ、かつ陰極又は電子注入層より電子を注入することができる注入機能、（２）注入した電荷（電子と正孔）を電界の力で移動させる輸送機能、（３）電子と正孔の再結合の場を発光層内部に提供し、これを発光につなげる発光機能などを有している。ただし、正孔の注入されやすさと電子の注入されやすさに違いがあってもよく、また、正孔と電子の移動度で表される輸送機能に大小があってもよいが、少なくとも、どちらか一方の電荷を移動させる機能を有するものが好ましい。この発光層に用いられる発光材料の種類については特に制限はなく、従来有機ＥＬ素子における発光材料として公知のものを用いることができる。このような発光材料は主に有機化合物であり、所望の色調により、例えば、Ｍａｃｒｏｍｏｌ．Ｓｙｍｐ．１２５巻１７頁から２６頁に記載の化合物が挙げられる。
【００６３】
上記材料を用いて発光層を形成する方法としては、例えば蒸着法、スピンコート法、キャスト法、ＬＢ法などの公知の方法により薄膜化することにより形成することができるが、特に分子堆積膜であることが好ましい。ここで、分子堆積膜とは、該化合物の気相状態から沈着され形成された薄膜や、該化合物の溶融状態又は液相状態から固体化され形成された膜のことである。通常、この分子堆積膜はＬＢ法により形成された薄膜（分子累積膜）と凝集構造、高次構造の相違や、それに起因する機能的な相違により区別することができる。
【００６４】
また、この発光層は、特開昭５７−５１７８１号公報に記載されているように、樹脂などの結着材と共に上記発光材料を溶剤に溶かして溶液としたのち、これをスピンコート法などにより薄膜化して形成することができる。このようにして形成された発光層の膜厚については特に制限はなく、状況に応じて適宜選択することができるが、通常は５ｎｍ〜５μｍの範囲である。このＥＬ素子における陽極としては、仕事関数の大きい（４ｅＶ以上）金属、合金、電気伝導性化合物及びこれらの混合物を電極物質とするものが好ましく用いられる。このような電極物質の具体例としてはＡｕなどの金属、ＣｕＩ、インジウムチンオキシド（ＩＴＯ）、ＳｎＯ2、ＺｎＯなどの導電性透明材料が挙げられる。該陽極は、これらの電極物質を蒸着やスパッタリングなどの方法により、薄膜を形成させ、フォトリソグラフィー法で所望の形状のパターンを形成してもよく、あるいはパターン精度をあまり必要としない場合は（１００μｍ以上程度）、上記電極物質の蒸着やスパッタリング時に所望の形状のマスクを介してパターンを形成してもよい。この陽極より発光を取り出す場合には、透過率を１０％より大きくすることが望ましく、また、陽極としてのシート抵抗は数百Ω／□以下が好ましい。さらに膜厚は材料にもよるが、通常１０ｎｍ〜１μｍ、好ましくは１０〜２００ｎｍの範囲で選ばれる。
【００６５】
一方、陰極としては、仕事関数の小さい（４ｅＶ以下）金属（電子注入性金属と称する）、合金、電気伝導性化合物及びこれらの混合物を電極物質とするものが用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、リチウム／アルミニウム混合物、希土類金属などが挙げられる。これらの中で、電子注入性及び酸化などに対する耐久性の点から、電子注入性金属とこれより仕事関数の値が大きく安定な金属である第二金属との混合物、例えばマグネシウム／銀混合物、マグネシウム／アルミニウム混合物、マグネシウム／インジウム混合物、アルミニウム／酸化アルミニウム（Ａｌ2Ｏ3）混合物、リチウム／アルミニウム混合物などが好適である。該陰極は、これらの電極物質を蒸着やスパッタリングなどの方法により、薄膜を形成させることにより、作製することができる。また、陰極としてのシート抵抗は数百Ω／□以下が好ましく、膜厚は通常１０ｎｍ〜１μｍ、好ましくは５０〜２００ｎｍの範囲で選ばれる。なお、発光を透過させるため、有機ＥＬ素子の陽極又は陰極のいずれか一方が、透明又は半透明であれば発光効率が向上し好都合である。
【００６６】
次に、必要に応じて設けられる正孔注入層は、陽極より注入された正孔を発光層に伝達する機能を有し、この正孔注入層を陽極と発光層の間に介在させることにより、より低い電界で多くの正孔が発光層に注入され、そのうえ、発光層に陰極又は電子注入層より注入された電子は、発光層と正孔注入層の界面に存在する電子の障壁により、発光層内の界面に累積され発光効率が向上するなど発光性能の優れた素子となる。この正孔注入層の材料（以下、正孔注入材料という）については、前記の好ましい性質を有するものであれば特に制限はなく、従来、光導伝材料において、正孔の電荷注入輸送材料として慣用されているものやＥＬ素子の正孔注入層に使用される公知のものの中から任意のものを選択して用いることができる。
【００６７】
上記正孔注入材料は、正孔の注入、電子の障壁性のいずれかを有するものであり、有機物、無機物のいずれであってもよい。この正孔注入材料としては、例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また、導電性高分子オリゴマー、特にチオフェンオリゴマーなどが挙げられる。正孔注入材料としては、上記のものを使用することができるが、ポルフィリン化合物、芳香族第三級アミン化合物及びスチリルアミン化合物、特に芳香族第三級アミン化合物を用いることが好ましい。
【００６８】
上記芳香族第三級アミン化合物及びスチリルアミン化合物の代表例としては、Ｎ，Ｎ，Ｎ′，Ｎ′−テトラフェニル−４，４′−ジアミノフェニル；Ｎ，Ｎ′−ジフェニル−Ｎ，Ｎ′−ビス（３−メチルフェニル）−〔１，１′−ビフェニル〕−４，４′−ジアミン（ＴＰＤ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ′，Ｎ′−テトラ−ｐ−トリル−４，４′−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ′−ジフェニル−Ｎ，Ｎ′−ジ（４−メトキシフェニル）−４，４′−ジアミノビフェニル；Ｎ，Ｎ，Ｎ′，Ｎ′−テトラフェニル−４，４′−ジアミノジフェニルエーテル；４，４′−ビス（ジフェニルアミノ）クオードリフェニル；Ｎ，Ｎ，Ｎ−トリ（ｐ−トリル）アミン；４−（ジ−ｐ−トリルアミノ）−４′−〔４−（ジ−ｐ−トリルアミノ）スチリル〕スチルベン；４−Ｎ，Ｎ−ジフェニルアミノ−（２−ジフェニルビニル）ベンゼン；３−メトキシ−４′−Ｎ，Ｎ−ジフェニルアミノスチルベンゼン；Ｎ−フェニルカルバゾール、さらには、米国特許第５，０６１，５６９号明細書に記載されている２個の縮合芳香族環を分子内に有するもの、例えば４，４′−ビス〔Ｎ−（１−ナフチル）−Ｎ−フェニルアミノ〕ビフェニル（ＮＰＤ）、特開平４−３０８６８８号公報に記載されているトリフェニルアミンユニットが３つスターバースト型に連結された４，４′，４″−トリス〔Ｎ−（３−メチルフェニル）−Ｎ−フェニルアミノ〕トリフェニルアミン（ＭＴＤＡＴＡ）などが挙げられる。
【００６９】
また、ｐ型−Ｓｉ、ｐ型−ＳｉＣなどの無機化合物も正孔注入材料として使用することができる。この正孔注入層は、上記正孔注入材料を、例えば真空蒸着法、スピンコート法、キャスト法、ＬＢ法などの公知の方法により、薄膜化することにより形成することができる。正孔注入層の膜厚については特に制限はないが、通常は５ｎｍ〜５μｍ程度である。この正孔注入層は、上記材料の一種又は二種以上からなる一層構造であってもよく、同一組成又は異種組成の複数層からなる積層構造であってもよい。さらに、必要に応じて用いられる電子注入層は、陰極より注入された電子を発光層に伝達する機能を有していればよく、その材料としては従来公知の化合物の中から任意のものを選択して用いることができる。
【００７０】
この電子注入層に用いられる材料（以下、電子注入材料という）の例としては、ニトロ置換フルオレン誘導体、ジフェニルキノン誘導体、チオピランジオキシド誘導体、ナフタレンペリレンなどの複素環テトラカルボン酸無水物、カルボジイミド、フレオレニリデンメタン誘導体、アントラキノジメタン及びアントロン誘導体、オキサジアゾール誘導体などが挙げられる。また、特開昭５９−１９４３９３号公報に記載されている一連の電子伝達性化合物は、該公報では発光層を形成する材料として開示されているが、本発明者らが検討の結果、電子注入材料として用いうることが分かった。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子注入材料として用いることができる。
【００７１】
また、８−キノリノール誘導体の金属錯体、例えばトリス（８−キノリノール）アルミニウム（Ａｌｑ）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）など、及びこれらの金属錯体の中心金属がＩｎ、Ｍｇ、Ｃｕ、Ｃａ、Ｓｎ、Ｇａ又はＰｂに置き替わった金属錯体も、電子注入材料として用いることができる。その他、メタルフリー若しくはメタルフタロシアニン、又はそれらの末端がアルキル基やスルホン酸基などで置換されているものも、電子注入材料として好ましく用いることができる。また、発光層の材料として例示したジスチリルピラジン誘導体も、電子注入材料として用いることができるし、正孔注入層と同様に、ｎ型−Ｓｉ、ｎ型−ＳｉＣなどの無機半導体も電子注入材料として用いることができる。
【００７２】
この電子注入層は、上記化合物を、例えば真空蒸着法、スピンコート法、キャスト法、ＬＢ法などの公知の薄膜化法により製膜して形成することができる。電子注入層としての膜厚は、特に制限はないが、通常は５ｎｍ〜５μｍの範囲で選ばれる。この電子注入層は、これらの電子注入材料一種又は二種以上からなる一層構造であってもよいし、あるいは、同一組成又は異種組成の複数層からなる積層構造であってもよい。次に、該有機ＥＬ素子を作製する好適な例を説明する。例として、前記の陽極／正孔注入層／発光層／電子注入層／陰極からなるＥＬ素子の作製法について説明すると、まず適当な基板上に、所望の電極物質、例えば陽極用物質からなる薄膜を、１μｍ以下、好ましくは１０〜２００ｎｍの範囲の膜厚になるように、蒸着やスパッタリングなどの方法により形成させ、陽極を作製する。次に、この上に素子材料である正孔注入層、発光層、電子注入層の材料からなる薄膜を形成させる。
【００７３】
本発明の一般式（Ｉ）で表される化合物のアニオンと金属カチオンの塩は、正孔注入層、正孔輸送層、発光層、電子注入層、電子輸送層のいずれの層に含まれてもよく、単独あるいは他の化合物と層を形成することが出来る。
【００７４】
この薄膜化の方法としては、前記の如くスピンコート法、キャスト法、蒸着法などがあるが、均質な膜が得られやすく、かつピンホールが生成しにくいなどの点から、真空蒸着法が好ましい。この薄膜化に、この蒸着法を採用する場合、その蒸着条件は、使用する化合物の種類、分子堆積膜の目的とする結晶構造、会合構造などにより異なるが、一般にボート加熱温度５０〜４５０℃、真空度１０-6〜１０-3Ｐａ、蒸着速度０．０１〜５０ｎｍ／秒、基板温度−５０〜３００℃、膜厚５ｎｍ〜５μｍの範囲で適宜選ぶことが望ましい。
【００７５】
これらの層の形成後、その上に陰極用物質からなる薄膜を、１μｍ以下好ましくは５０〜２００ｎｍの範囲の膜厚になるように、例えば蒸着やスパッタリングなどの方法により形成させ、陰極を設けることにより、所望のＥＬ素子が得られる。この有機ＥＬ素子の作製は、一回の真空引きで一貫して正孔注入層から陰極まで作製するのが好ましいが、作製順序を逆にして、陰極、電子注入層、発光層、正孔注入層、陽極の順に作製することも可能である。このようにして得られたＥＬ素子に、直流電圧を印加する場合には、陽極を＋、陰極を−の極性として電圧５〜４０Ｖ程度を印加すると、発光が観測できる。また、逆の極性で電圧を印加しても電流は流れずに発光は全く生じない。さらに、交流電圧を印加する場合には、陽極が＋、陰極が−の状態になったときのみ発光する。なお、印加する交流の波形は任意でよい。
【００７６】
【実施例】
以下、実施例を挙げて本発明を詳細に説明するが、本発明の態様はこれに限定されない。
【００７７】
実施例１
比較用有機ＥＬ素子（ＯＬＥＤ−０１）の作製
陽極としてガラス上にＩＴＯを１５０ｎｍ成膜した基板（ＮＨテクノグラス社製ＮＡ−４５）にパターニングを行った後、このＩＴＯ透明電極を設けた透明支持基板をイソプロピルアルコールで超音波洗浄し、乾燥窒素ガスで乾燥し、ＵＶオゾン洗浄を５分間行なった。この透明支持基板を、市販の真空蒸着装置の基板ホルダーに固定し、一方、モリブデン製抵抗加熱ボートに、Ｎ，Ｎ′−ジフェニル−Ｎ，Ｎ′−ビス（３−メチルフェニル）［１，１′−ビフェニル］−４，４′−ジアミン（ＴＰＤ）２００ｍｇを入れ、別のモリブデン製抵抗加熱ボートに４，４′−ビス（２，２′−ジフェニルビニル）ビフェニル（ＤＰＶＢｉ）２００ｍｇを入れ、さらに別のモリブデン製抵抗加熱ボートにＯＸＤ−７を２００ｍｇ入れ、真空蒸着装置に取付けた。次いで、真空槽を４×１０-4Ｐａまで減圧した後、ＴＰＤの入った前記加熱ボートに通電して、２２０℃まで加熱し、蒸着速度０．１〜０．３ｎｍ／ｓｅｃで透明支持基板に蒸着し、膜厚６０ｎｍの正孔注入層を設けた。さらに、ＤＰＶＢｉの入った前記加熱ボートを通電して２２０℃まで加熱し、蒸着速度０．１〜０．３ｎｍ／ｓｅｃで前記正孔注入層上に蒸着して膜厚４０ｎｍの発光層を設けた。さらに、ＯＸＤ−７の入った前記加熱ボートを通電して２５０℃まで加熱し、蒸着速度０．１ｎｍ／ｓｅｃで前記発光層の上に蒸着して膜厚２０ｎｍの電子注入層を設けた。なお、蒸着時の基板温度は室温であった。次に、真空槽をあけ、電子注入層の上にステンレス鋼製の長方形穴あきマスクを設置し、一方、モリブデン製抵抗加熱ボートにマグネシウム３ｇを入れ、タングステン製の蒸着用バスケットに銀を０．５ｇ入れ、再び真空槽を２×１０-4Ｐａまで減圧した後、マグネシウム入りのボートに通電して蒸着速度１．５〜２．０ｎｍ／ｓｅｃでマグネシウムを蒸着し、この際、同時に銀のバスケットを加熱し、蒸着速度０．１ｎｍ／ｓｅｃで銀を蒸着し、前記マグネシウムと銀との混合物からなる対向電極とすることにより、比較用有機ＥＬ素子（ＯＬＥＤ−０１）を作製した。
【００７８】
この素子のＩＴＯ電極を陽極、マグネシウムと銀からなる対向電極を陰極として直流１０ボルトを印加したところ、青色の発光を得た。
【００７９】
【化３６】
0004428772.tif 000026
【００８０】
実施例２
比較の有機ＥＬ素子（ＯＬＥＤ−０２〜ＯＬＥＤ−０３）と、本発明の有機ＥＬ素子（ＯＬＥＤ−０５、ＯＬＥＤ−０９）及び参考となる有機ＥＬ素子（ＯＬＥＤ−０４、ＯＬＥＤ−６〜ＯＬＥＤ−０８、ＯＬＥＤ−１０、ＯＬＥＤ−１１）の作製（電子輸送材料としての評価）
実施例１で作製した有機ＥＬ素子（ＯＬＥＤ−０１）の第１層の電子輸送材料であるＯＸＤ−７のみを表１に示す化合物に替えた有機ＥＬ素子（ＯＬＥＤ−０２〜ＯＬＥＤ−１１）を作製した。
【００８１】
これらの素子のＩＴＯ電極を陽極、マグネシウムと銀からなる対向電極を陰極として温度２３℃、乾燥窒素ガス雰囲気下で１５Ｖ直流電圧印加による連続点灯を行い、点灯開始時の発光輝度（ｃｄ／ｍ2）および輝度の半減する時間を測定した。発光輝度は試料ＯＬＥＤ−０２の発光輝度を１００とした時の相対値で表し、輝度の半減する時間は試料ＯＬＥＤ−０２の輝度が半減する時間を１００とした相対値で表した。ＯＬＥＤ−０１も含め、結果を表１に示す。
【００８２】
【表１】
0004428772.tif 000027
【００８３】
【化３７】
0004428772.tif 000028
【００８４】
表１から明らかなように、本発明の有機ＥＬ素子の電子輸送材料として使用した試料（ＯＬＥＤ−０５、ＯＬＥＤ−０９）は、従来の電子輸送材料を用いて作製した試料（ＯＬＥＤ−０１〜ＯＬＥＤ−０３）に比べて何れも発光輝度の向上が認められた。また素子の発光寿命も非常に大きく改善された。
【００８５】
実施例３
比較の有機ＥＬ素子（ＯＬＥＤ−２０〜ＯＬＥＤ−２３）と、本発明の有機ＥＬ素子（ＯＬＥＤ−２６、ＯＬＥＤ−２７、ＯＬＥＤ−３０）および参考となる有機ＥＬ素子（ＯＬＥＤ−２４、ＯＬＥＤ−２５、ＯＬＥＤ−２８、ＯＬＥＤ−２９、ＯＬＥＤ−３１、ＯＬＥＤ−３２）の作製（正孔輸送材料としての評価）
実施例１で作製した有機ＥＬ素子（ＯＬＥＤ−０１）の第２層（発光層）を取り除き、第１層（正孔輸送層）と第３層（電子輸送層兼発光層）の２層構成とし、有機ＥＬ素子（ＯＬＥＤ−０１）の第１層の正孔輸送材料を表２に示す化合物に替え、第３層の電子輸送材料であるＯＸＤ−７をトリス（８−ヒドロキシキノリナート）アルミニウム（Ａｌｑ３）にかえた有機ＥＬ素子（ＯＬＥＤ−２０〜ＯＬＥＤ−３２）を作製した。
【００８６】
これらの素子のＩＴＯ電極を陽極、マグネシウムと銀からなる対向電極を陰極として温度２３℃、乾燥窒素ガス雰囲気下で１５Ｖ直流電圧印加による連続点灯を行い、点灯開始時の発光輝度（ｃｄ／ｍ2）および輝度の半減する時間を測定した。発光輝度は試料ＯＬＥＤ−２１の発光輝度を１００とした時の相対値で表し、輝度の半減する時間は試料ＯＬＥＤ−２１の輝度が半減する時間を１００とした相対値で表した。結果を表２に示す。
【００８７】
【表２】
0004428772.tif 000029
【００８８】
【化３８】
0004428772.tif 000030
【００８９】
表２から明らかなように、本発明の化合物を有機ＥＬ素子の正孔輸送材料として使用した試料（ＯＬＥＤ−２６、ＯＬＥＤ−２７、ＯＬＥＤ−３０）は何れも発光輝度が高くまた素子の発光寿命も長いことがわかる。
【００９０】
実施例４
単層構成での評価
本発明の化合物（Ｉ−７、II−７）のみをＩＴＯ上にスピンコートした後に陰極を蒸着した有機単層構成の試料でも、１０〜１８Ｖの電圧で青から緑に発光することがわかった。
【００９１】
【発明の効果】
本発明により、高輝度に発光する有機エレクトロルミネッセンス素子材料および有機エレクトロルミネッセンス素子を提供することができた。